СПОСОБ СУЛЬФИРОВАНИЯ ДЕТАЛЕЙ ИЗ ЖЕЛЕЗОСОДЕРЖАЩЕГО СПЛАВА В ВОДНОМ РАСТВОРЕ

1. Способ поверхностной обработки железосодержащих поверхностей путем электролиза для улучшения их стойкости к трению или стойкости к износу и заеданию, в котором упомянутые поверхности образуют электролитический анод и электролитическая ванна содержит серосодержащее соединение, отличающийся тем, что ванна содержит, в основном, воду, и, кроме того, она содержит хлорсодержащую соль и азотсодержащее соединение в количествах, подходящих для того, чтобы облегчить сульфирование упомянутых поверхностей.
2. Способ поверхностной обработки железосодержащих поверхностей по п.1, отличающийся тем, что серосодержащим соединением является сульфид.
3. Способ поверхностной обработки железосодержащих поверхностей по п.2, отличающийся тем, что сульфид вносят в концентрации, эквивалентной концентрации сульфид-ионов, составляющей от 20 до 90 г/л.
4. Способ поверхностной обработки железосодержащих поверхностей по любому из п.2 или 3, отличающийся тем, что сульфид представляет собой моносульфид натрия.
5. Способ поверхностной обработки железосодержащих поверхностей по любому из пп.1-3, отличающийся тем, что хлорсодержащая соль представляет собой хлорид.
6. Способ поверхностной обработки железосодержащих поверхностей по п.5, отличающийся тем, что хлорид вносят в концентрации, эквивалентной концентрации ионов хлорида, составляющей примерно от 15 до 200 г/л.
7. Способ поверхностной обработки железосодержащих поверхностей по п.5, отличающийся тем, что хлорид представляет собой хлорид натрия.
8. Способ поверхностной обработки железосодержащих поверхностей по любому из пп.1-3, отличающийся тем, что содержание азотсодержащего соединения составляет примерно от 100 до 300 мл/л.
9. Способ поверхностной обработки железосодержащих поверхностей по любому из пп.1-3, отличающийся тем, что азотсодержащее соединение представляет собой амин.
10. Способ поверхностной обработки железосодержащих поверхностей по п.9, отличающийся тем, что амин представляет собой триэтаноламин.
11. Способ поверхностной обработки железосодержащих поверхностей по любому из пп.1-3, отличающийся тем, что рабочая температура ванны ниже 70°С.
12. Способ поверхностной обработки железосодержащих поверхностей по п.11, отличающийся тем, что рабочая температура ванны равна комнатной.
13. Способ поверхностной обработки железосодержащих поверхностей по любому из пп.1-3, отличающийся тем, что продолжительность погружения составляет менее 1 ч.
14. Способ поверхностной обработки железосодержащих поверхностей по любому из пп.1-3, отличающийся тем, что электролиз осуществляют с помощью постоянного тока.
15. Способ поверхностной обработки железосодержащих поверхностей по любому из пп.1-3, отличающийся тем, что электролиз осуществляют с помощью тока в импульсном режиме.
16. Способ поверхностной обработки железосодержащий поверхностей по п.15, отличающийся тем, что ток в импульсном режиме имеет частоту меньше 500 кГц.
17. Способ поверхностной обработки железосодержащих поверхностей по п.15, отличающийся тем, что ток в импульсном режиме имеет продолжительность импульсов меньше 50 мс.
2
18. Способ поверхностной обработки железосодержащих поверхностей по любому из пп.1-3, отличающийся тем, что средняя плотность тока составляет от 3 до 15 А/дм.
19. Способ поверхностной обработки железосодержащих поверхностей по любому из пп.1-3, отличающийся тем, что катод изготовлен из проводящего материала, инертного в растворе.
20. Способ поверхностной обработки железосодержащих поверхностей по любому из пп.1-3, отличающийся тем, что катод изготовлен из нержавеющей стали.
21. Способ поверхностной обработки железосодержащих поверхностей по п.7, отличающийся тем, что хлорид натрия вносят в концентрации, эквивалентной концентрации ионов хлорида, составляющей примерно от 15 до 200 г/л, причем серосодержащее соединение представляет собой моносульфат натрия.
22. Способ поверхностной обработки железосодержащих поверхностей по п.7, отличающийся тем, что содержание азотсодержащего соединения, представляющего собой амин составляет примерно от 100 до 300 мл/л.
23. Способ поверхностной обработки железосодержащих поверхностей по п.7, отличающийся тем, что рабочая температура ванны равна комнатной и продолжительность погружения составляет менее 1 ч.
24. Способ поверхностной обработки железосодержащих поверхностей по п.1, отличающийся тем, что электролиз осуществляют с помощью постоянного тока или в импульсном режиме.
25. Детали, поверхность которых обработана в соответствии с любым из пп.1-24.